(57)【要約】  水性接着プライマー組成物、及び接着接合の前に金属表面上にこれを塗布する方法。接着プライマー組成物は、水と、１種以上のエポキシ樹脂と、少なくとも１種の硬化剤と、シラン化合物と、少量の粒子形態の炭素系材料と、任意選択的な添加剤とを含有する水性分散液である。炭素系材料は、グラフェン、酸化グラフェン（ＧＯ）、グラファイト、ミクロンスケール又はナノスケールサイズの様々な構造を有する炭素、及びこれらの組み合わせから選択される。【選択図】なし【特許請求の範囲】
【請求項１】
（ａ）
ｉ．１種以上のエポキシ樹脂、
ｉｉ．少なくとも１つの硬化剤、
ｉｉｉ．少なくとも１つの加水分解性基を有するシラン化合物、
ｉｖ．グラフェン、酸化グラフェン（ＧＯ）、グラファイト、炭素、及びこれらの組み合わせから選択される粒状形態の炭素系材料、並びに
ｖ．水、
を含有する水性プライマー組成物を金属基材の表面上に塗布して硬化性プライマー膜を形成すること；
（ｂ）金属基材を第２の基材に接着接合し、それによってプライマー膜と第２の基材との間に硬化性接着剤を配置すること；
（ｃ）接着剤を硬化させて接合構造体を形成すること；
を含む、接着方法。
【請求項２】
炭素系材料の量が、成分（ｉ）、（ｉｉ）、及び（ｉｖ）の合計重量を基準として５重量％未満である、請求項１又は２に記載の接着方法。
【請求項３】
水性プライマー組成物が１０％〜３０％の固形分含有率を有する、請求項１〜２のいずれか１項に記載の接着方法。
【請求項４】
炭素系材料の量が、組成物中の固形分の総重量を基準として５重量％未満である、請求項３に記載の接着方法。
【請求項５】
プライマー組成物の総重量を基準として１５重量％未満のプロピレンカーボネートを更に含有する、請求項１〜４のいずれか１項に記載の接着方法。
【請求項６】
水性プライマー組成物が（ａ）で噴霧によって塗布される、請求項１〜５のいずれか１項に記載の接着方法。
【請求項７】
炭素系材料が、０．１〜１００μｍの範囲の平面寸法（長さ及び幅）を有するプレートレットの形態のグラフェンである、請求項１〜６のいずれか１項に記載の接着方法。
【請求項８】
グラフェンの量が、組成物中の固形分の総重量を基準として、又は成分（ｉ）、（ｉｉ）、及び（ｉｖ）の合計重量を基準として、５重量％未満、好ましくは０．１重量％〜２重量％である、請求項７に記載の接着方法。
【請求項９】
グラフェンナノプレートレットが１％〜２０％の酸素含有率を有する、請求項７又は８に記載の接着方法。
【請求項１０】
炭素系材料がカーボンブラック粒子である、請求項１〜６のいずれか１項に記載の接着方法。
【請求項１１】
カーボンブラック粒子が、最大１００μｍの粒径ｄ９０を有する、請求項１０に記載の接着方法。
【請求項１２】
炭素系材料が、０．１μｍ〜１００μｍの範囲の平面寸法（長さ及び幅）のフレークの形態のグラファイトである、請求項１〜６のいずれか１項に記載の接着方法。
【請求項１３】
炭素系材料がカーボンナノチューブ（ＣＮＴ）である、請求項１〜６のいずれか１項に記載の接着方法。
【請求項１４】
第２の基材が別の金属基材である、請求項１〜１３のいずれか１項に記載の接着方法。
【請求項１５】
第２の基材がアルミニウム又はアルミニウム合金から形成される、請求項１４に記載の接着方法。
【請求項１６】
第２の基材が、ポリマー又は樹脂マトリックスと強化繊維とを含む複合基材である、請求項１〜１３のいずれか１項に記載の接着方法。
【請求項１７】
複合基材が工程（ｂ）で金属基材に接合される際に未硬化である、請求項１６に記載の接着方法。
【請求項１８】
複合基材が工程（ｂ）で金属基材に接合される際に部分的に硬化されているか完全に硬化されている、請求項１６に記載の接着方法。
【発明の詳細な説明】
【技術分野】
【０００１】
本開示は、概して接着方法及びそのような接着方法において使用するためのプライマー組成物に関する。
【図面の簡単な説明】
【０００２】
【図１Ａ−１Ｂ】グラフェン含有プライマーコーティング（配合物２）の性能とグラフェンを含まない対照のプライマーコーティング（配合物１）の性能とを比較する、３０００時間のスクライブ腐食試験（ＡＳＴＭ  Ｄ１６５４）の結果を示す。
【図２】グラフェン含有プライマーコーティングにおけるねじれ機構を概略的に示す。
【発明を実施するための形態】
【０００３】
複合構造体、特に航空宇宙産業及び自動車産業における複合構造体の製造においては、構造用接着剤を利用して、加工金属構造体を金属若しくは複合被着体に接着するか、樹脂含浸繊維質強化材の１つ以上のプリプレグプライを加工金属構造体に積層することが一般的である。接着は、典型的には、構造体を接合した後に構造用接着剤を硬化させることを必要とする。一般的に、確実に最大レベルの接着強度を得るために、金属表面は、接着の直前に、ほこり、土、グリース、及び金属酸化生成物について丁寧に洗浄される。残念なことに、この手順は洗浄及び接着作業が長時間の休止期間によって分離されることが多いため、通常はほとんど使用できない。そのような期間中に、金属表面が加水分解されて接合の接着強度が低下する場合がある。この困難を克服するための解決策は、接着接合の前に洗浄された金属表面上にプライマーを塗布することである。
【０００４】
プライマーの使用において考慮すべき事項は、金属表面と、金属表面に結合した材料との間に形成された接合部の耐久性及び耐食性である。これらの接合部は、極端な温度、高い湿度、及び高腐食性の海洋環境を伴う様々な環境条件に曝されるため、これは航空機構造などの構造用途で特に重要である。接合部の不具合を防ぐだけでなく、厳しい旅客及び貨物用の航空機の基準を満たすために、構造部品の接着接合部は、過酷な環境条件に耐えなければならず、特に高湿で塩分の多い環境、特に海の波しぶきや除氷材料に起因する環境で腐食や剥離に対する耐性を有さなければならない。これらの接合部の不具合は、多くの場合、接着剤を通して水が拡散することから始まり、引き続きその下にある金属構造が腐食する。
【０００５】
歴史的には、金属を腐食から保護するためにクロメートプライマー（すなわちクロムイオンを含有する溶液）が使用されてきた。しかしながら、環境規制により、特に航空宇宙産業では、クロメートの使用は制限されている。リンケイ酸亜鉛、リン酸モリブデン亜鉛、ホウケイ酸カルシウム、バナジン酸ナトリウム、リン酸ストロンチウムなどのような複数の非クロメート系の腐食防止剤が評価段階にある。これらの防止剤のほとんどは不動態であり、犠牲酸化法による防食を提供する。そのため、これらの不動態による防止剤は、過酷な環境条件に曝された場合に要求される必要な耐久性又は性能を提供しない。
【０００６】
クロメート系腐食防止剤を使用せずに腐食防止を提供できる接着プライマー組成物が本明細書で開示される。より具体的には、接着プライマー組成物は、水、１種以上のエポキシ樹脂、１種以上の硬化剤、シラン化合物、粒子形態の少量の炭素系材料、及び任意選択的な添加剤を含有する水系（又は水性）分散液である。炭素系材料は、グラフェン、酸化グラフェン（ＧＯ）、グラファイト、及びミクロンスケール又はナノスケールサイズの様々な構造を有する炭素から選択される。乾燥粉末又は湿潤懸濁液の、ナノサイズのプレートレットの形態のグラフェンが特に適している。グラファイト粒子、カーボンブラック粒子、及びカーボンナノチューブも適している。通常、水性組成物の固形分含有率は約１０重量％〜約３０重量％であってもよく、また炭素系材料の量は水性組成物中の固形分の総重量を基準として５重量％（又はｗｔ．％）未満である。
【０００７】
一実施形態によれば、接着プライマー組成物は、（ｉ）１種以上の熱硬化性樹脂、（ｉｉ）硬化剤及び任意選択的な触媒、（ｉｉｉ）シラン化合物、（ｉｖ）少量のグラフェン、並びに（ｖ）水、を含有する水性分散液である。グラフェンの量は、重量パーセント単位で、組成物中の固形分の総重量を基準として、あるいは成分（ｉ）、（ｉｉ）、及び（ｉｖ）の合計重量を基準として、５重量％未満、例えば０．１重量％〜２重量％の範囲内である。
【０００８】
グラフェンのナノサイズのプレートレット（「ナノプレートレット」）は、最大５０ｎｍの厚さを有する平面構造体である。そのようなプレートレットは、０．１〜１００μｍの範囲の平面寸法（例えば長さ及び／又は幅）を有し得る。各プレートレットは本質的に１つ以上のグラフェンシートからなる。グラフェンナノプレートレットは、表面上の官能基由来の１％〜２０％の若干の酸素含有率を有し得る。酸素含有率は、Ｘ線光電子分光法（ＸＰＳ）によって決定することができる。
【０００９】
別の実施形態では、同じ水性プライマー組成物はグラフェンプレートレットの代わりにカーボンブラック粒子又はカーボンナノチューブを含有する。カーボン粒子又はナノチューブの量は、組成物中の固形分の総重量を基準として５重量％未満、例えば０．１重量％〜３重量％の範囲内である。
【００１０】
本明細書中で用いられる用語「粒子」は、限定するものではないが、球状及び非球状粒子（フレーク及びロッド等）などの様々な形状の粒子状材料を包含する。カーボンブラック粒子は、レーザー光散乱／回折法により決定される最大１００μｍの粒径ｄ９０を有し得る。例えば、粒径は、Ｍａｌｖｅｒｎ  Ｍａｓｔｅｒｓｉｚｅｒ  ２０００又はＨＯＲＩＢＡレーザー散乱粒径分布測定装置ＬＡ−９６０によって決定することができる。「ｄ９０」は、試験試料中の粒子の９０％が記載されている値未満のサイズを有する粒径分布を表す。
【００１１】
カーボンナノチューブ（ＣＮＴ）は、０．４ｎｍ〜約１００ｎｍの範囲の外径を有する管状のストランド状構造であり、好ましくは外径は５０ｎｍ未満、より好ましくは２５ｎｍ未満である。ＣＮＴは任意のキラリティーであってもよい。アームチェア型ナノチューブが考えられる。更に、ＣＮＴは、半導体ナノチューブ、又は導電性を示す任意の他の種類のものであってもよい。好適なＣＮＴとしては、単層カーボンナノチューブ（ＳＷＣＮＴ）、二層カーボンナノチューブ（ＤＷＣＮＴ）、及び多層カーボンナノチューブ（ＭＷＣＮＴ）を挙げることができる。
【００１２】
好適なグラファイトは、ミクロンサイズ又はナノサイズの粒子又はフレークの形態であってもよい。「ナノサイズ」という用語は、１ミクロン未満であるナノメートル範囲のサイズを指す。好ましくは、グラファイトはフレーク状のグラファイトである。好適なグラファイト粒子は、約１００μｍ以下、好ましくは約５０μｍ以下の粒径（ｄ９０）を有し得る。粒径（ｄ９０）は、レーザー光散乱法又は回折法によって決定することができる。グラファイトフレークについては、フレークは、約２０μｍ〜約１００μｍの厚さ、及び約０．１μｍ〜約１００μｍの平面寸法（長さ及び／又は幅）を有していてもよい。グラファイトは、表面上の官能基由来の１％〜２０％の若干の酸素含有率を有し得る。
【００１３】
膜形成を強化するために、水性プライマー組成物は、少量の、好ましくはプライマー組成物の総重量を基準として１５重量％未満のプロピレンカーボネートを更に含有していてもよい。プロピレンカーボネートの存在は、硬化前に耐スクラッチ性及び耐摩擦性を有し硬化後に耐溶媒拭き取り性を有する滑らかで連続的なプライマー膜の形成を可能にすることによってプライマー組成物の膜形成を促進する。
【００１４】
長期間の腐食防止のために粒子／粉末形態の従来の腐食防止剤の配合量を増加させることがしばしば必要とされ、その結果、これがプライマーコーティングの靭性に悪影響を及ぼし、それにより−６７°Ｆでの浮動ローラー剥離試験又はウェッジクラック試験（ＡＳＴＭ  Ｄ３７６２）などの靭性の影響を受けやすい試験における機械的性能が低下することが分かった。本明細書に開示のナノサイズ又はミクロンサイズのグラフェン及び他の炭素材料の他に類をみない形態並びに／又はプライマー配合物中のエポキシ系樹脂とのそれらの適合性のため、比較的少量のそのようなグラフェン／炭素材料の配合がエポキシ系成分との相乗効果を生み出し、その結果、上述した機械的性能を損なうことなしに耐食性の改善を達成することができる。
【００１５】
プライマー組成物は、基材を別の基材に接着接合する前に、水性接合プライマー組成物を第１の基材の金属表面上に塗布することを含む接合方法において使用することができる。第２の基材は、金属表面又は非金属表面を有する構造体であってもよい。例えば、第２の基材は、金属層又は金属構造体であってもよく、あるいは強化繊維とマトリックス樹脂とからなる複合構造体であってもよい。
【００１６】
金属基材を別の基材（金属又は複合基材）に接着結合するために、本開示の水性プライマー組成物を金属表面に噴霧又は刷毛により塗布することで、硬化性プライマー膜を形成してもよい。金属表面は、後に塗布されるプライマー膜への金属表面の接着性を高め、金属表面に耐食性を付与するために、好ましくはプライマー組成物が塗布される前に前処理される。プライマー膜は、接合組立前にオーブン中にて、高温（例えば２５０°Ｆ又は３５０°Ｆで１時間）にて硬化される。その後、プライマー処理された表面と第２の基材との間に硬化性接着膜を設けることによって、金属基材のプライマー処理された表面が第２の基材に接着される。第２の基材は、別の金属基材であってもよく、あるいはマトリックス樹脂に埋め込まれているかマトリックス樹脂で含浸された強化繊維からなる複合基材であってもよい。接着剤は、第２の基材の表面に塗布されてもよく、あるいは、接着剤は第１の基材のプライマー処理された表面に塗布されてもよい。その後、得られた組立体は接着剤を硬化させるために高温で硬化され、その結果接合構造体が製造される。硬化は、組立体に熱及び圧力を加えることによって行うことができる。プライマー組成物は、これが２５０°Ｆ〜３５０°Ｆ（１２１℃〜１７７℃）の範囲内の温度で硬化可能である従来の硬化性接着剤（特にエポキシ系接着剤）と相溶性を有することができるように配合される。
【００１７】
本明細書で使用される用語「基材」には、単層、多層積層体、並びに任意の形状及び構成の構造が含まれる。
【００１８】
本明細書で使用される用語「硬化する（ｃｕｒｅ、ｃｕｒｉｎｇ）」は、化学反応、紫外線、又は熱によって引き起こされる分子架橋による材料の硬化を指す。「硬化性」の材料は、硬化することができる、すなわち硬くなることができるものである。
【００１９】
第２の基材が、マトリックス樹脂又はポリマー中に埋め込まれた強化繊維からなる複合基材である場合、複合基材のマトリックス樹脂又はポリマーは、未硬化であっても、部分的に硬化していても、あるいは完全に硬化していてもよい。２つの基材を接着接合する前に複合基材が未硬化であるか部分的にのみ硬化している場合、複合基材の完全な硬化は、結合段階中の接着剤の硬化と同時に起こる。
【００２０】
プライマー組成物は、望みの膜厚が達成されるまで、複数の層で金属表面に（例えば噴霧によって）塗布されてもよい。例えば、プライマー組成物の量は、硬化したプライマー膜が約０．０００１インチ〜約０．０００３インチ（又は０．１ミル〜０．３ミル）の厚さを有し得るように塗布される。
【００２１】
その後に塗布されるポリマープライマー膜への金属表面の接着性を高めるために、金属表面は、プライマー組成物が上に塗布される前に前処理されてもよい。適切な表面処理としては、ウェットエッチング、陽極酸化（リン酸陽極酸化（ＰＡＡ）及びリン酸／硫酸陽極酸化（ＰＳＡ）等）、及び当業者に公知のゾル−ゲル法が挙げられる。適切な表面処理のより具体的な例はＡＳＴＭ  Ｄ２６５１であり、これは、石鹸溶液で洗浄してからウェットエッチングし、次いで酸で陽極酸化することを含む。本明細書に開示の水性プライマー組成物は、これらの様々な表面処理に適合するように配合される。
【００２２】
ＰＡＡは、典型的にはリン酸（例えばＡＳＴＭ  Ｄ３９３３）を用いて金属酸化物表面を形成することを含み、ＰＳＡは典型的にはリン酸−硫酸を用いて金属酸化物表面を形成することを含む。陽極酸化は、プライマー組成物が中に浸透することができる多孔質の粗い表面を生成する。接着は主に粗い表面とプライマー膜との間の機械的連結により生じる。
【００２３】
ゾル−ゲル法は、典型的には、金属表面上に無機ポリマーネットワークを形成するための、有機官能性シラン及びジルコニウムアルコキシド前駆体の水溶液の加水分解及び縮合反応による金属−オキソポリマーの成長を含む。ゾル−ゲルコーティングは、共有化学結合を介して金属表面とその後に塗布されるプライマー膜との間に良好な接着性を付与することができる。
【００２４】
熱硬化性樹脂
好ましい熱硬化性樹脂はエポキシ樹脂である。好適なエポキシ樹脂としては、少なくとも約１．８の官能価、又は少なくとも約２の官能価を有する多官能価エポキシ樹脂が挙げられる。エポキシ樹脂は、レゾルシノール及びビスフェノール（例えばビスフェノールＡ、ビスフェノールＦ等）などの任意選択的に鎖延長されたフェノールの固体グリシジルエーテルである。Ｎ，Ｎ，Ｎ’，Ｎ’−テトラグリシジル−４，４’−ジアミノジフェニルメタンなどの芳香族アミン及びアミノフェノールの固体グリシジル誘導体も好適である。更に、エポキシ樹脂は、約１４５〜５０００のエポキシ当量（ＥＥＷ）を有していてもよく、約３００〜７５０の当量が好ましく、３２５の当量が最も好ましい。
【００２５】
エポキシ樹脂は、固体形態であってもよく、あるいは固体エポキシの分散液であってもよい。分散相中のエポキシ樹脂は、異なる粒子の混合物の形態の２種以上のエポキシ樹脂の分散液であってもよく、あるいは粒子当たり２種以上のエポキシ樹脂を含有する１種類の粒子のみからなっていてもよい。したがって、高分子量ビスフェノールＡ又はビスフェノールＦエポキシなどの柔軟化エポキシを、テトラグリシジルメチレンジアニリン（ＴＧＭＤＡ）などの高温耐性のエポキシとブレンドし、次いで混合物を冷却、粉砕、又は他の方法で必要なサイズの固体粒子へと分散させることができる。これらの同じエポキシ樹脂は、有利にはブレンドせずに別個に分散させることができる。
【００２６】
異なるエポキシ樹脂の混合物を使用してもよい。一実施形態では、エポキシ樹脂の混合物は、ノボラックエポキシ樹脂と、ビスフェノールＡのジグリシジルエーテル（「ＤＧＥＢＡ」）樹脂とを含む。例としては、Ｈｕｎｔｓｍａｎから入手可能なＥｐｉｒｅｚ５００３などのノボラックエポキシ樹脂、並びにＨｕｎｔｓｍａｎから入手可能なＸＵ−３９０３及びＤｏｗ  Ｃｈｅｍｉｃａｌ  Ｃｏ．から入手可能なＤ．Ｅ．Ｒ．６６９などのビスフェノールＡエポキシ樹脂が挙げられる。別の実施形態では、樹脂混合物は、約４以下の官能価を有するエポキシ樹脂と、約５以上の官能価を有するエポキシ樹脂とを含有する。より高い官能価のエポキシ樹脂、すなわち５以上の官能価を有するエポキシ樹脂を少量で、例えば組成物中の全エポキシ樹脂の合計重量を基準として４０重量％未満の量で使用することが適切である。そのようなより高い官能価のエポキシ樹脂のそのようなより少量での使用は、接着特性を実質的に低下させることなく硬化したプライマー組成物の耐溶剤性を増加させることが分かった。
【００２７】
一実施形態では、プライマー組成物は：
１）約１．８〜約４の官能価及び約４００〜約８００のエポキシ当量を有するエポキシ樹脂３０〜７０重量％；
２）約１．８〜約４の官能価及び約２０００〜約８０００のエポキシ当量を有するエポキシ樹脂５〜２０重量％；及び
３）約５以上の官能価及び約１００〜約４００のエポキシ当量を有するエポキシ樹脂１０〜４０重量％；
のエポキシ樹脂の混合物を含有し、
この重量パーセンテージはエポキシ混合物の総重量を基準として合計１００％である。
【００２８】
エポキシ樹脂の合計量は、プライマー組成物の総重量を基準として約２０重量％〜６０重量％であってもよい。
【００２９】
硬化剤及び触媒
水性プライマー組成物は、水溶性であっても非水溶性であってもよい１種以上の硬化剤及び／又は触媒を含有する。好適な硬化剤としては、２−β−（２’−メチルイミダゾリル−１’１−エチル−４，５−ジアミノ−ｓ−トリアジン（これはＣＵＲＥＺＯＬ  ２  ＭＺ−Ａｚｉｎｅ（登録商標）として市販されている）などの水溶性の置換アミノトリアジン；変性ポリアミン、例えばＡｎｃａｍｉｎｅ２０１４（登録商標）；ジシアンジアミド（ＤＩＣＹ）、又はビス尿素系硬化剤（ＣＶＣ  ＣｈｅｍｉｃａｌｓのＯｍｉｃｕｒｅ２４等）若しくはトルエン−２，４−ビス（Ｎ，Ｎ’−ジメチル尿素）（ＣＶＣ  ＣｈｅｍｉｃａｌｓのＯｍｉｃｕｒｅ  Ｕ−２４等）などの非水溶性硬化剤；アミン−エポキシ付加物及び／又は芳香族アミン（ビス（３−アミノプロピル）−ピペラジン（ＢＡＰＰ）（ＢＡＳＦから入手可能）等）；が挙げられる。
【００３０】
触媒は、熱硬化性樹脂の硬化／架橋を加速するために、又はより低い温度での硬化を可能にするために、任意成分として添加されてもよい。特定の硬化剤がプライマー組成物の加熱温度でプライマー組成物の硬化を生じさせるために十分に活性ではない場合には、固体の水分散性触媒が添加されてもよい。例えば、硬化剤が３５０°Ｆで活性である場合、約２５０°Ｆでの硬化を可能にするために触媒が添加される。触媒は水溶性であっても非水溶性であってもよく、また本質的に１００％の粒子が約３０μｍ未満の平均径を有するような粒子サイズを有する粒子形態であってもよい。粒子の平均径は、Ｍａｌｖｅｒｎ  Ｍａｓｔｅｒｓｉｚｅｒ  ２０００及びＨｏｒｉｂａ  ＬＡ−９１０などの装置を用いてレーザー光散乱／回折法によって測定することができる。用いることができる典型的な触媒としては、限定するものではないが、ビス尿素、ブロック化イミダゾール、置換イミダゾール、又は他のブロック化アミン（アミン／エポキシ付加物等）、ヒドラジンなどが挙げられる。
【００３１】
硬化剤は、単独で又は１種以上の触媒と組み合わせて、合計でエポキシ樹脂１００部（すなわちエポキシ又はエポキシ類の合計量）当たり約２〜３０部の量で存在していてもよい。
【００３２】
シラン化合物
水性プライマー組成物中のシラン化合物は、金属表面に接合される材料と反応又は結合することができるシラン官能基を有する。好適なシラン化合物としてはオルガノシランが挙げられる。加水分解性基を有するオルガノシランが好ましい。特定の実施形態では、オルガノシランは以下の一般式：
2020514458.tif 000002
を有し、式中、ｎは０よりも大きく；各ＸはＯＨ、ＯＣＨ３、及びＯＣＨ２Ｈ５であり、Ｒ１はＣＨ＝ＣＨ２
2020514458.tif 000003
又はＣＨ２−ＣＨ２−ＣＨ２−Ｙであり、ＹはＮＨ２、ＳＨ、ＯＨ、ＮＣＯ、ＮＨ−ＣＯ−ＮＨ２、ＮＨ−（ＣＨ２）３ＮＨ２、ＮＨ−アリール、
2020514458.tif 000004
であり、各Ｒ２はアルキル、アルコキシ、アリール、置換アリール、又はＲ１である。
【００３３】
好適な市販のオルガノシラン化合物の例は、ＯＳｉ  Ｓｐｅｃｉａｌｔｉｅｓ  Ｉｎｃ．，Ｄａｎｂｕｒｙ，Ｃｏｎｎ．から入手可能なものであり、限定するものではないが、Ａ−１８６（β−（３，４−エポキシシクロヘキシル）エチルトリメトキシシラン）；Ａ−１８７（γ−グリシドキシプロピルトリメトキシシラン）；Ａ−１８９（γ−メルカプトプロピルトリメトキシシラン）；Ａ−１１００（γ−アミノプロピルトリエトキシシラン）；Ａ−１１０６（アミノアルキルシリコーン溶液）；Ａ−１１７０（ビス−（γ−トリメトキシ−シリルプロピル）アミン）；Ｙ−９６６９（Ｎ−フェニル−γ−アミノプロピル−トリメトキシシラン）；Ｙ−１１７７７（アミノアルキルシリコーン／水溶液）；及びＹ−１１８７０（エポキシ官能性シラン溶液）が挙げられる。他の好適な市販のオルガノシランとしては、限定するものではないが、Ｄｏｗ  Ｃｏｒｎｉｎｇ，Ｍｉｄｌａｎｄ，Ｍｉｃｈ．のＺ−６０４０（γ−グリシドキシプロピル−トリメトキシシラン）；Ｈｕｌｓ  Ａｍｅｒｉｃａ  Ｉｎｃ．，Ｎ．Ｊ．から販売されているＨＳ２７５９（水性エポキシ官能性シラン）、ＨＳ２７７５（アミノシラン水溶液）、及びＨＳ２７８１（アミノ基とビニル基を有する水性オリゴマーシラン溶液）が挙げられる。別の例は３−グリシドキシプロピルメトキシ−シランであり、これは商標Ｚ−６０４０として販売されている。
【００３４】
通常、オルガノシランは、水１００部当たり約０．０１〜１５部、好ましくは水１００部当たり約０．１〜１０部の範囲の量で水性プライマー組成物中に存在する。
【００３５】
オルガノシランは、水性プライマー組成物に直接添加することができる液体又は粉末の形態であってもよい。
【００３６】
任意選択の添加剤
水性プライマー組成物は、従来の染料、顔料、及びレオロジー調整剤を任意選択的に含有していてもよい。そのような任意の添加剤の合計量は、３重量％未満、例えば０．１重量％〜２重量％である。染料又は顔料を含有する組成物の利点は、表面被覆率を視覚的方法によってより容易に評価できることである。コーティング用途のための組成物のレオロジーを制御するために、粒子形態の無機フィラーが添加されてもよい。好適な無機フィラーとしては、ヒュームドシリカ、粘土粒子などが挙げられる。
【００３７】
一実施形態によれば、プライマー組成物は、
（ｉ）２０〜６０重量％の１種以上のエポキシ樹脂；
（ｉｉ）エポキシ樹脂合計１００部当たり２〜３０部の、単独の又は触媒と組み合わされた硬化剤；
（ｉｉｉ）水１００部当たり０．１〜１０部の量のオルガノシラン；
（ｉｖ）水性組成物中の全固形成分を基準として０．１〜５重量％の、グラフェンプレートレット、グラファイトプレートレット、カーボンブラック粉末、カーボンナノチューブ、及びこれらの組み合わせから選択される炭素系材料；
（ｖ）１５重量％未満のプロピレンカーボネート；
（ｖｉ）任意選択的な、０．１〜２重量％のレオロジー調整剤及び／又は顔料／染料；
（ｖｉｉ）１０％〜３０％の固形分にするための水；
を含有する水性分散液であり、別段の指示がない限り、「重量％」は組成物の総重量基準の重量パーセンテージを表す。
【実施例】
【００３８】
実施例１
表１に開示されている処方に従って、プライマー配合物１及び２を調製した。
【００３９】
2020514458.tif 000005
【００４０】
各プライマー配合物を、ＨＶＬＰ（高速低圧）ガンを使用して、表面処理されたＡｌ−２０２４  Ｂａｒｅ合金パネル上に噴霧して、０．２ミルの厚さを有する膜を形成した。表面処理は、洗浄、ＦＰＬエッチング、及びＰＡＡ陽極酸化を含むＡＳＴＭ  Ｄ２６５１に従った。得られた未硬化膜は周囲温度で空気乾燥させた。その後、プライマー配合物を２５０°Ｆで１時間硬化し、これに対して次の試験を行った：ａ）１０００〜３０００時間の塩霧暴露（ＡＳＴＭ  Ｂ１１７）後のスクライブ腐食試験（ＡＳＴＭ  Ｄ１６５４）；ｂ）Ｃｙｔｅｃ  Ｅｎｇｉｎｅｅｒｅｄ  Ｍａｔｅｒｉａｌｓ  Ｉｎｃ．のエポキシ系接着剤ＦＭ７３を用いたシングルラップせん断試験（ＡＳＴＭ  Ｄ１００２）；及びｃ）ＦＭ７３接着剤を用いた浮動ローラー剥離試験（ＡＳＴＭ  Ｄ３１６７）。
【００４１】
上の水性接着プライマー組成物（配合物２）では、グラフェンプレートレットは均一に分散していた。配合物２は、湿気及び酸素の拡散に対する優れたバリアを提供し、それにより、対照の非クロメート系水性接着プライマー（配合物１）と比較して、アルミニウム基材の長期（３０００時間）腐食性能を有意に改善する。図１Ａは、３０００時間スクライブ腐食試験（ＡＳＴＭ  Ｄ１６５４）において配合物１を使用して得られた結果を示す。図１Ｂは、同じ腐食試験において配合物２を使用して得られた結果を示す。
【００４２】
腐食試験の結果は、湿気の拡散及び塩によって引き起こされる腐食を阻止するように機能する、エポキシ系プライマー組成物と分散されているグラフェンプレートレットとの他に類のない優れた相乗効果を示している。結果は、グラフェン含有非クロメート系配合物に基づくプライマーコーティングが長期間の腐食防止性能を提供できることを示している。
【００４３】
更に、グラフェンによるエポキシプライマー組成物の修飾は、優れた噴霧性、取扱い性、機械的性能、及び貯蔵寿命によって示されるように、接着プライマーの特性のいずれも損なわないことが分かった。表２は、グラフェンナノプレートレットを含有する配合物２の試験結果を示している。グラフェン含有水性接着プライマー配合物２は、優れた機械的特性、特には低温での靭性（特に浮動ローラー剥離強度）を示すことが分かった。
【００４４】
2020514458.tif 000006
【００４５】
実施例２
従来の腐食防止剤であるリン酸亜鉛系腐食防止剤を使用して、表３に開示の処方に従ってプライマー配合物３及び４を調製した。
【００４６】
2020514458.tif 000007
【００４７】
比較のために、配合物３及び４は、表１に示されている同じ非クロメート系水性配合物１に異なる配合量のリン酸亜鉛系腐食防止剤を添加することによって処方した。各プライマー配合物を表面処理されたＡｌ合金パネル上に噴霧し、次いで実施例１に記載の通りに硬化させた。硬化したプライマーコーティングに対して、同じ３０００時間のスクライブ腐食試験（ＡＳＴＭ  Ｄ１６５４）を行った。配合物３に基づいたプライマー塗料では、孔食及び白っぽい縞などの有意な腐食の兆候が観察された。配合物４に基づいたプライマー塗料にも複数の孔食及び縞が存在した。少量のグラフェンナノプレートレットを含有する配合物２（実施例１中）は、従来のリン酸亜鉛腐食防止剤を含有する配合物３及び４に基づいたプライマーコーティングと比較して、優れた長期腐食性能を示したことが分かる。
【００４８】
実施例３
プライマー配合物５及び６は、従来の腐食防止剤である亜鉛／セリウムモリブデート系腐食防止剤を使用して表４に開示の処方に従って調製した。
【００４９】
2020514458.tif 000008
【００５０】
配合物５及び６は、表１に開示されている同じ非クロメート水性配合物１に２つの異なる配合量の亜鉛／セリウムモリブデートを添加することによって処方した。各プライマー配合物を表面処理されたＡｌ合金パネル上に噴霧し、次いで実施例１に記載の通りに硬化させた。硬化したプライマーコーティングに対して、同じ３０００時間のスクライブ腐食試験（ＡＳＴＭ  Ｄ１６５４）を行った。配合物５及び６から形成された両方のプライマーコーティングが、３０００時間のスクライブ腐食試験後にスクライブ線に沿って複数の白っぽい縞のスポットを示した。
【００５１】
配合物１〜６（実施例１〜３に従って製造）に基づいたプライマーコーティングに対して、−６７°Ｆでの浮動ローラー剥離試験及びウェッジクラック試験（ＡＳＴＭ  Ｄ３７６２）を行った。表５は、試験した全てのプライマーコーティングについての結果及び性能の評価を示している。５の評価が最高である。
【００５２】
2020514458.tif 000009
【００５３】
これらの結果は、他の一般的な腐食防止剤であるリン酸亜鉛系防止剤及び亜鉛／セリウムモリブデートと比較して長期間の腐食性能を達成するために少量のグラフェンナノプレートレットを使用することの利点を示している。
【００５４】
図２に示されているように、本開示のグラフェン含有プライマーコーティング中のナノプレートレット２１によって作り出される蛇行メカニズム２０は、プライマーコーティングに湿気及び気体の拡散／浸透に対する良好なバリアをもたらすと考えられる。そして、この蛇行メカニズムは、他の従来のクロメートプライマーコーティングに匹敵する優れた長期腐食性能を与えると考えられる。
【００５５】
専門用語
本開示において、量に関連して使用される修飾語「およそ」及び「約」には、表記の値が含まれ、文脈により影響される意味を有する（例えば、特定の量の測定に伴う誤差の程度が含まれる）。例えば、「約」に続く数は、その記載されている数プラスマイナス０．１％〜１％の記載されている数を意味することができる。本明細書中で用いられる接尾語「（ｓ）」には、それが修飾する語の単数形と複数形の両方が包含され、それによってその用語の１つ又は複数が包含される（例えば、金属（ｍｅｔａｌ（ｓ））には、１つ又は複数の金属が包含される）ことが意図されている。本明細書に開示の範囲には、端点及びその範囲の全ての中間値が含まれ、例えば、「１％〜１０％」は、１％、１．５％、２％、２．５％、３％、３．５％等が包含される。
【図１Ａ−１Ｂ】
2020514458.tif 000010
【図２】
2020514458.tif 000011
【国際調査報告】
2020514458.tif 000012
2020514458.tif 000013